(57)【要約】【課題】粒子表面が実質的に金属である合金超微粒子でありながら、融着性がなく、酸化に対する抑制度が高い合金超微粒子、およびその製造方法を提供すること。【解決手段】主たる金属と、この主たる金属と固溶可能な１種以上の従たる金属とを含む合金からなる合金超微粒子であって、１種以上の従たる金属の含有量が、１質量％〜２５質量％の範囲であり、主たる金属に固溶された１種以上の従たる金属は、主たる金属を含む合金超微粒子の融着および酸化の少なくとも一方を防止する機能を発揮するものであることにより、上記課題を解決する。また、減圧下で、主たる金属と１種以上の従たる金属とを含む超微粒子製造用材料を熱プラズマ炎中に導入して、気相状態の混合物にし、この気相状態の混合物を急冷するのに十分な供給量で、冷却用気体を熱プラズマ炎の終端部に向けて導入して、上記合金超微粒子を生成することにより、上記課題を解決する。【選択図】図１
2008138284.tif 000002
【特許請求の範囲】
【請求項１】
主たる金属と、
この主たる金属と固溶可能な１種以上の従たる金属とを含む合金からなる合金超微粒子であって、
前記１種以上の従たる金属の含有量が、１質量％〜２５質量％の範囲であり、
前記主たる金属に固溶された前記１種以上の従たる金属は、前記主たる金属を含む合金超微粒子の融着および酸化の少なくとも一方を防止する機能を発揮するものであることを特徴とする合金超微粒子。
【請求項２】
前記主たる金属および前記１種以上の従たる金属との各金属の融点のうちの最高の融点温度において、前記主たる金属が示す蒸気圧と、前記１種以上の従たる金属の各金属が示す蒸気圧との比が、１：１０４〜１：１０−４の範囲内である請求項１に記載の合金超微粒子。
【請求項３】
前記主たる金属が、銀であり、前記１種以上の従たる金属が、パラジウム、錫、ニッケル、銅、金および白金よりなる群から選ばれるものである請求項１または２に記載の合金超微粒子。
【請求項４】
前記主たる金属が、銅であり、前記１種以上の従たる金属が、ニッケルである請求項１または２に記載の合金超微粒子。
【請求項５】
前記主たる金属が、鉄、コバルトおよびニッケルよりなる群から選ばれる１種であり、前記１種以上の従たる金属が、アルミニウムである請求項１または２に記載の合金超微粒子。
【請求項６】
減圧下で、主たる金属と、この主たる金属と固溶可能な１種以上の従たる金属と、を含み、前記１種以上の従たる金属の含有量が１質量％〜２５質量％の範囲である超微粒子製造用材料を熱プラズマ炎中に導入して、
気相状態の混合物にし、
この気相状態の混合物を急冷するのに十分な供給量で、冷却用気体を前記熱プラズマ炎の終端部に向けて導入して、
前記主たる金属と前記１種以上の従たる金属とを含む合金からなり、融着および酸化の少なくとも一方を防止する機能を備える合金超微粒子を生成することを特徴とする合金超微粒子の製造方法。
【請求項７】
前記主たる金属および前記１種以上の従たる金属との各金属の融点のうちの最高の融点温度において、前記主たる金属が示す蒸気圧と、前記１種以上の従たる金属の各金属が示す蒸気圧との比が、１：１０４〜１：１０−４の範囲内である請求項６に記載の合金超微粒子の製造方法。
【請求項８】
前記主たる金属が、銀であり、前記１種以上の従たる金属が、パラジウム、錫、ニッケル、銅、金および白金よりなる群から選ばれるものである請求項６または７に記載の合金超微粒子の製造方法。
【請求項９】
前記主たる金属が、銅であり、前記１種以上の従たる金属が、ニッケルである請求項６または７に記載の合金超微粒子の製造方法。
【請求項１０】
前記主たる金属が、鉄、コバルトおよびニッケルよりなる群から選ばれる１種であり、前記１種以上の従たる金属が、アルミニウムである請求項６または７に記載の合金超微粒子の製造方法。
【発明の詳細な説明】
【技術分野】
【０００１】
本発明は、融着を防止するとともに、酸化を抑制することが可能な金属合金超微粒子、およびその製造方法に関し、より詳細には、熱プラズマ法を用いて、主たる金属と、この主たる金属、例えば金属Ａと固溶可能な１種以上の従たる金属、例えば主たる金属Ａと固溶可能な複数の金属Ｂ，Ｃ，・・・の少なくとも１種の金属とを含む合金超微粒子、およびこの合金超微粒子を製造することが可能な合金超微粒子の製造方法に関する。
【背景技術】
【０００２】
酸化物微粒子、窒化物微粒子、炭化物微粒子などの微粒子は、半導体基板、プリント基板、各種電気絶縁部品などの電気絶縁材料や、ダイス、軸受などの高硬度・高精度の機械工作材料、粒界コンデンサ、湿度センサなどの機能性材料、精密焼結成形材料などの焼結体の製造や、エンジンバルブなどのような高温耐摩耗性が要求される材料などの溶射部品製造、さらには、燃料電池の電極や電解質材料および各種触媒などの分野で用いられている。このような微粒子を用いることにより、焼結体や溶射部品などにおける異種セラミックス同士や異種金属同士の接合強度や緻密性、あるいは機能性を向上させている。
【０００３】
このような微粒子を製造する方法の一つに、気相法がある。気相法には、各種のガス等を高温で化学反応させる化学的方法と、電子やレーザ等のビームを照射して物質を分解・蒸発させ、微粒子をさせる物理的方法とがある。
【０００４】
上記気相法の中の一つとして、熱プラズマ法がある。熱プラズマ法は、熱プラズマ中で原材料を瞬時に蒸発させた後、急冷凝固させ、微粒子を製造する方法であり、また、クリーンで生産性が高く、高温で熱容量が大きいため高融点材料にも対応可能であり、他の気相法に比べて複合化が比較的容易であるといった多くの利点を有する。このため、熱プラズマ法は、微粒子を製造する方法として積極的に利用されている。
【０００５】
特許文献１には、粉末状にされた原材料を熱プラズマ炎中に導入する従来技術に関し、金属微粒子と被覆層との両粉末材料を複合化し、原材料混合物を不活性または還元性雰囲気の熱プラズマ（熱プラズマ炎）中に供給して原材料を蒸発させて気相状態の混合物にした後、この混合物を急冷して、酸化物金属被覆微粒子を製造する方法が開示されている。
特許文献１に開示された酸化物金属被覆微粒子は、その芯粒子の平均粒径が、０．０１μｍ〜１μｍ、酸化物被覆層の平均厚みが、１ｎｍ〜１０ｎｍであるので、そのサイズは、概略０．０１１μｍ〜１．０１μｍである。また、この酸化物金属被覆微粒子は、粒子表面が酸化物で被覆されており、表面活性は高くなく、安定性のある微粒子である。
【０００６】
ところで、近年、上述のような各種の微粒子については、その材質を問わず、より小さいサイズのものが要求される状況になってきている。
これは、微粒子が用いられる対象物それ自体が小サイズ化することに起因しているが、ここで問題となるのは、微粒子のサイズが小さくなるに従って表面活性が高くなり、この高い表面活性は、逆に微粒子の安定性を低下させるという点である。
【０００７】
例えば、鉄や銅などの金属を微粒子化した場合、その粒径が数μｍオーダーであれば、徐々に酸化することにより表面に酸化被膜を形成することはよく知られているが、これが数ｎｍ〜数十ｎｍオーダー（いわゆるナノ粒子、以下、従来の感覚に基づく微粒子と区別するために、超微粒子という）になると、酸化が急激に起こって危険でさえあるという状態になる。
【０００８】
また、特に、金や銀などの低融点金属を微粒子化した場合、数ｎｍオーダーになると融点が急激に低下することが知られているが、これより大サイズの数十ｎｍオーダーでも粒子同士が容易に融着し、それぞれが独立した超微粒子を得ることができない状態になることも知られている。
【０００９】
そこで、このような超微粒子を安定に、かつ、効率的に製造する方法を確立することが必要になってきている。
これに関しては、例えば、特許文献２に記載されている技術が参考になる。
【００１０】
特許文献２に記載されている技術は、反応性ガスの存在下での真空蒸着により、超微粉体（コアとなるもの）の表面に均一な厚さ（数原子層〜数十原子層程度という超薄層）の炭素原子層を形成した「炭素超薄膜を被覆した超微粉体」である。
【００１１】
【特許文献１】特開２０００−２１９９０１号公報
【特許文献２】特公平５−４３７９１号公報
【発明の開示】
【発明が解決しようとする課題】
【００１２】
上述の特許文献２に記載された「炭素超薄膜を被覆した超微粉体」の製造方法は、予め形成されている粒径数十ｎｍ（具体例は、３０ｎｍ（３００Å））のニッケル超微粉体などの超微粉体を蒸着雰囲気内に位置させ、この超微粉体の表面に、雰囲気内に存在する反応性ガスの分解により発生する原子状の炭素（炭素原子）を均一に（層状に）、厚さ数ｎｍ（具体例は、２ｎｍ（２０Å））で付着させるというものである。
【００１３】
一方で、近年、半導体装置等の発展に伴って半導体基板やプリント基板上にワイヤ（配線）を引く（描く）目的で導電性を有する超微粒子（実質的には、金属の超微粒子）が要求されている。
しかしながら、特許文献２に記載された「炭素超薄膜を被覆した超微粉体」は、前述のように、粒径が数十ｎｍ程度超微粉体であるとされているものの、ここに開示された超微粉体は、表面に炭素薄膜（グラファイト化した炭素原子の超薄膜被膜）を被覆したものであるため、上述のような半導体基板やプリント基板上への配線形成のためには、加熱して炭素薄膜を除く、すなわち炭素原子を飛ばす必要がある。このためには、加熱温度を高くする必要があるが、半導体基板やプリント基板の加熱温度には限界があるため、半導体基板やプリント基板上への配線形成のための超微粉体として用いることができないという問題があった。
すなわち、特許文献２に開示の「炭素超薄膜を被覆した超微粉体」では、粒子表面が実質的に金属の（すなわち、粒子表面も導電性を有する）超微粒子であることが要求される上記目的には対応できないという問題があった。
【００１４】
本発明は、上記事情に鑑みてなされたもので、その目的とするところは、前記従来技術に基づく問題点を解消した、粒子表面が実質的に金属である合金超微粒子でありながら、融着性がなく、酸化に対する抑制度が高い合金超微粒子、およびその製造方法を提供することにある。
【００１５】
より詳細には、本発明は、上述のような非融着性と高い酸化抑制性を備えた、主たる金属に対して補助的成分（すなわち、従たる金属）を含む合金からなる合金超微粒子、およびその製造方法を提供することを目的としている。
【課題を解決するための手段】
【００１６】
本発明者らは、このような高表面活性と新機能性が期待される合金超微粒子およびこのような合金超微粒子を安定にかつ効率的に製造する方法を確立することが必要になってきていることに鑑みて、上記目的を達成するために、鋭意研究を重ねた結果、合金を形成することが可能な合金超微粒子製造用材料を熱プラズマ炎中に導入して気相状態の混合物にし、この気相状態の混合物を急冷するのに十分な供給量で熱プラズマ炎の終端部に冷却用気体を導入することにより、非融着性と高い酸化抑制度を備えた合金からなる合金超微粒子を製造することができることを知見し、本発明に至ったものである。
【００１７】
すなわち、本発明の第１の態様は、主たる金属と、この主たる金属と固溶可能な１種以上の従たる金属とを含む合金からなる合金超微粒子であって、前記１種以上の従たる金属の含有量が、１質量％〜２５質量％の範囲であり、前記主たる金属に固溶された前記１種以上の従たる金属は、前記主たる金属を含む合金超微粒子の融着および酸化の少なくとも一方を防止する機能を発揮するものであることを特徴とする合金超微粒子を提供するものである。
【００１８】
ここで、前記主たる金属および前記１種以上の従たる金属との各金属の融点のうちの最高の融点温度において、前記主たる金属が示す蒸気圧と、前記１種以上の従たる金属の各金属が示す蒸気圧との比が、１：１０４〜１：１０−４（１０−４：１〜１０４：１）の範囲内であることが好ましい。
また、前記主たる金属が、銀であり、前記１種以上の従たる金属が、パラジウム、錫、ニッケル、銅、金および白金よりなる群から選ばれるものであることが好ましい。
また、前記主たる金属が、銅であり、前記１種以上の従たる金属が、ニッケルであることが好ましい。
また、前記主たる金属が、鉄、コバルトおよびニッケルよりなる群から選ばれる１種であり、前記１種以上の従たる金属が、アルミニウムであることが好ましい。
【００１９】
一方、本発明の第２の態様は、減圧下で、主たる金属と、この主たる金属と固溶可能な１種以上の従たる金属とを含み、前記１種以上の従たる金属の含有量が１質量％〜２５質量％の範囲である超微粒子製造用材料を熱プラズマ炎中に導入して、気相状態の混合物にし、この気相状態の混合物を急冷するのに十分な供給量で、冷却用気体を前記熱プラズマ炎の終端部に向けて導入して、前記主たる金属と前記１種以上の従たる金属とを含む合金からなり、融着および酸化の少なくとも一方を防止する機能を備える合金超微粒子を生成することを特徴とする合金超微粒子の製造方法を提供するものである。
【００２０】
ここで、前記主たる金属および前記１種以上の従たる金属との各金属の融点のうちの最高の融点温度において、前記主たる金属が示す蒸気圧と、前記１種以上の従たる金属の各金属が示す蒸気圧との比が、１：１０４〜１：１０−４（１０−４：１〜１０４：１）の範囲内であることが好ましい。
【００２１】
また、前記主たる金属が、銀であり、前記１種以上の従たる金属が、パラジウム、錫、ニッケル、銅、金および白金よりなる群から選ばれるものであることが好ましい。
また、前記主たる金属が、銅であり、前記１種以上の従たる金属が、ニッケルであることが好ましい。
また、前記主たる金属が、鉄、コバルトおよびニッケルよりなる群から選ばれる１種であり、前記１種以上の従たる金属が、アルミニウムであることが好ましい。
【００２２】
ここで、本発明において対象とする合金超微粒子のサイズとしては、超微粒子、いわゆるナノ粒子と称される、数ｎｍ〜数十ｎｍオーダーの粒子径を有するサイズを挙げることができる。
【００２３】
なお、本発明に係る合金超微粒子、およびその製造方法において、前記気相状態の混合物を急冷するのに十分な前記冷却用気体の供給量とは、以下の通りのものである。すなわち、前記気相状態の混合物を急冷するために形成される空間を冷却室（チャンバ）と呼ぶが、そこに導入される気体の冷却室内における平均流速（チャンバ内流速）を、０．００１〜６０ｍ／ｓｅｃとすることが好ましく、０．０１〜１０ｍ／ｓｅｃとすることがより好ましい。
【００２４】
また、前記気体の前記冷却室内への導入方向としては、前記冷却室内において、熱プラズマ炎の尾部（終端部）に対して、垂直上方を０°とした場合の角度αが９０°＜α＜２４０°（より好ましくは１００°＜α＜１８０°）の範囲、気体射出口から見た熱プラズマ炎の方向を０°とした場合の角度βが−９０°＜β＜９０°（より好ましくは−４５°＜β＜４５°）の範囲であるのがよい。
【発明の効果】
【００２５】
本発明によれば、非融着性と高い酸化抑制度を備えた、補助的成分を含む合金からなる合金超微粒子、およびその製造方法を提供できるという顕著な効果を奏する。
【００２６】
より具体的には、本発明によれば、減圧下で、主たる金属と、この主たる金属、例えば金属Ａと固溶可能な１種以上の従たる金属、例えば主たる金属Ａと固溶可能な複数の金属Ｂ，Ｃ，・・・の少なくとも１種の金属とを含み、前記１種以上の従たる金属の含有量が１質量％〜２５質量％の範囲である合金超微粒子製造用材料を熱プラズマ炎中に導入して、気相状態の混合物にし、この気相状態の混合物を急冷するのに十分な供給量で、冷却用気体を前記熱プラズマ炎の終端部（尾部）に向けて導入して、前記主たる金属と前記１種以上の従たる金属とを含む合金からなる合金超微粒子を生成するようにしたことにより、非融着性と高い酸化抑制度を備えた合金からなる合金超微粒子を製造することが可能になるという顕著な効果を奏する。
【発明を実施するための最良の形態】
【００２７】
以下、図面に示す好適実施形態に基づいて、本発明に係る合金超微粒子およびその製造方法を詳細に説明する。
【００２８】
図１は、本発明の一実施形態に係る合金超微粒子の製造方法を実施するための合金超微粒子製造装置１０の全体構成を示す模式図である。また、図２は、図１中に示したプラズマトーチ１２付近の部分拡大図で、図３は、図１中に示した材料供給装置１４の拡大図、また、図４は、図１中に示したチャンバ１６の天板１７、およびこの天板１７に備えられた気体射出口２８ａおよび気体射出口２８ｂ付近を拡大した断面図である。
【００２９】
図１に示す合金超微粒子製造装置１０は、本発明に係る合金超微粒子を製造するための装置であって、熱プラズマ炎を発生させるプラズマトーチ１２と、合金超微粒子製造用材料（粉末材料）をプラズマトーチ１２内へ供給する材料供給装置１４と、合金超微粒子１８を生成させるための冷却室としての機能を有するチャンバ１６と、生成された合金超微粒子１８を回収する回収部２０と、冷却用の気体をチャンバ１６内に導入し、熱プラズマ炎２４に向けて射出する気体導入装置２８とを有する。
【００３０】
図２に示すプラズマトーチ１２は、石英管１２ａと、その外側を取り巻く高周波発振用コイル１２ｂとで構成されている。プラズマトーチ１２の上部には、合金超微粒子製造用材料とキャリアガスとをプラズマトーチ１２内に導入するための後述する導入管１４ａがその中央部に設けられており、プラズマガス導入口１２ｃがその周辺部（同一円周上）に形成されている。
【００３１】
プラズマガスは、プラズマガス供給源２２からプラズマガス導入口１２ｃへ送り込まれる。プラズマガスとしては、例えば、アルゴン，窒素，水素等が挙げられる。プラズマガス供給源２２には、例えば、２種類のプラズマガスが準備されている。プラズマガスは、プラズマガス供給源２２からリング状のプラズマガス導入口１２ｃを介して、矢印Ｐで示されるようにプラズマトーチ１２内に送り込まれる。そして、高周波発振用コイル１２ｂに高周波電流が供給されて、熱プラズマ炎２４が発生する。
【００３２】
なお、石英管１２ａの外側は、同心円状に形成された管（図示されていない）で囲まれており、この管と石英管１２ａとの間に冷却水を循環させて石英管１２ａを水冷し、プラズマトーチ１２内で発生した熱プラズマ炎２４により石英管１２ａが高温になりすぎるのを防止している。
【００３３】
材料供給装置１４は、図３にその拡大図を示したように、主に、２種類以上の金属材料が所定の比率で混合された状態の粉末材料を貯蔵する貯蔵槽１４２と、上記混合状態の粉末材料を定量搬送するスクリューフィーダ１６０と、スクリューフィーダ１６０で搬送された粉末材料が最終的に散布される前に、これを一次粒子の状態に分散させる分散部１７０とから構成されている。
【００３４】
貯蔵槽１４２には、図示されていないが、排気用配管および給気用配管が設けられる。また、貯蔵槽１４２はオイルシール等で密封された圧力容器であり、内部の雰囲気を制御することができるように構成されている。また、貯蔵槽１４２の上部には粉末材料を導入する導入口（図示されていない）が設けられており、粉末材料１４４が導入口から貯蔵槽１４２内部に投入され、貯蔵される。
【００３５】
なお、ここでは、貯蔵槽１４２に貯蔵される粉末材料を、２種類以上の金属材料が所定の比率で混合された状態で導入する場合を例に挙げたが、これは一例であり、２種類以上の金属材料を個別の貯蔵室（図示されていない）に貯蔵しておいて、貯蔵槽１４２内へ導入する時点で、所定の比率で混合するようにしてもよいことはいうまでもない。
【００３６】
貯蔵槽１４２の内部には、貯蔵された粉末材料１４４の凝集を防止するために、攪拌軸１４６とそれに接続された攪拌羽根１４８とが設けられる。攪拌軸１４６は、オイルシール１５０ａと軸受け１５２ａとによって、貯蔵槽１４２内で回転可能に配設されている。
また、貯蔵槽１４２外部にある攪拌軸１４６の端部は、モータ１５４ａに接続されており、図示しない制御装置によってその回転が制御される。
【００３７】
貯蔵槽１４２の下部には、スクリューフィーダ１６０が設けられ、粉末材料１４４の定量的な搬送を可能にする。スクリューフィーダ１６０は、スクリュー１６２と、スクリュー１６２の軸１６４と、ケーシング１６６と、スクリュー１６２の回転動力源であるモータ１５４ｂとを有する。スクリュー１６２および軸１６４は、貯蔵槽１４２内の下部を横切って設けられている。軸１６４は、オイルシール１５０ｂと軸受け１５２ｂとによって貯蔵槽１４２内で回転可能に配設されている。
【００３８】
また、貯蔵槽１４２外部にある軸１６４の端部は、モータ１５４ｂに接続されており、図示しない制御装置によってその回転が制御される。さらに、貯蔵槽１４２の下部の開口部と、後述する分散部１７０とを接続し、スクリュー１６２を包む筒状通路であるケーシング１６６が設けられる。ケーシング１６６は、後述する分散部１７０の内部途中まで延設されている。
【００３９】
図３に示すように、分散部１７０は、ケーシング１６６の一部に外挿固定された外管１７２と、軸１６４の先端部に植設された回転ブラシ１７６を有し、スクリューフィーダ１６０によって定量搬送された粉末材料１４４を一次分散させることができる。
外管１７２の外挿固定された端部と反対の端部は、その形状が円錐台形状であり、その内部にも円錐台形状の空間である粉体分散室１７４を有する。また、その端部には分散部１７０で分散された粉末材料を搬送する搬送管１８２が接続される。
【００４０】
ケーシング１６６の先端が開口し、その開口部を越えて外管１７２内部の粉体分散室１７４まで軸１６４が延設され、軸１６４の先端には回転ブラシ１７６が設けられる。外管１７２の側面にはキャリアガス供給口１７８が設けられており、また、ケーシング１６６の外壁と外管１７２の内壁とによって設けられる空間は、導入されたキャリアガスが通過するキャリアガス通路１８０としての機能を有する。
【００４１】
回転ブラシ１７６は、ナイロン等の比較的柔軟な材質、あるいは鋼線等の硬質な材質からなる針状部材で、ケーシング１６６の先端部近傍の内部から粉体分散室１７４の内部まで、軸１６４の径外方に延出して密集植設されることによって形成される。このときの上記針状部材の長さは、ケーシング１６６内の周壁に針状部材の先端部が当接する程度の長さである。
【００４２】
分散部１７０では、分散・搬送用の気体が、キャリアガス供給源１５からキャリアガス供給口１７８、キャリアガス通路１８０を通って回転ブラシ１７６の径方向外側から回転ブラシ１７６に噴出され、定量的に搬送される粉末材料１４４が、回転ブラシ１７６の針状部材間を通過することで一次粒子に分散される。
【００４３】
ここで、粉体分散室１７４の円錐台形の母線と軸１６４とのなす角度は、３０°程度の角度をなすように設けられている。また、粉体分散室１７４の容積は小さいほうが好ましく、容積が大きいと回転ブラシ１７６で分散された粉末材料１４４が搬送管１８２に入る前に分散室の内壁に付着し、これが再飛散するために供給される分散粉体の濃度が一定しなくなるという問題を生じる。
【００４４】
搬送管１８２は、その一端は外管１７２と接続され、他端はプラズマトーチ１２に接続される。また、搬送管１８２は、その管径の１０倍以上の管長を有し、少なくとも途中に分散粉体を含む気流が流速２０ｍ／ｓｅｃ以上になる管径部分を設けることが好ましい。これにより分散部１７０で一次粒子の状態に分散された粉末材料１４４の凝集を防止し、上記の分散状態を維持したまま、粉末材料１４４をプラズマトーチ１２内部に散布することができる。
【００４５】
押し出し圧力がかけられたキャリアガスが、キャリアガス供給源１５から粉末材料１４４と共に、図２中に矢印Ｇで示されるように導入管１４ａを介してプラズマトーチ１２内の熱プラズマ炎２４中へ供給される。導入管１４ａは、粉末材料をプラズマトーチ内の熱プラズマ炎２４中に噴霧するためのノズル機構を有しており、これにより、粉末材料１４４をプラズマトーチ１２内の熱プラズマ炎２４中に噴霧する。キャリアガスには、アルゴン，窒素，水素等が単独または適宜組み合わせて用いられる。
【００４６】
一方、図１に示したように、チャンバ１６が、プラズマトーチ１２の下方に隣接して設けられている。プラズマトーチ１２内の熱プラズマ炎２４中に噴霧された粉末材料１４４は、蒸発して気相状態の混合物になり、その直後に上記気相状態の混合物がチャンバ１６内で急冷され、合金超微粒子１８が生成する。つまり、チャンバ１６は、冷却室としての機能と反応室としての機能とを有する。
【００４７】
ところで、本発明に係る合金超微粒子の製造方法に用いる合金超微粒子製造装置は、上記気相状態の混合物を急冷することを主たる目的とする気体導入装置を備えることを特徴としている。以下、この気体導入装置について説明する。
【００４８】
図１および図４に示す気体導入装置２８は、チャンバ１６内に導入される気体に押し出し圧力をかけるコンプレッサ２８ｃと、チャンバ１６内に導入される上記気体の供給源２８ｄと、これらとチャンバ１６の天板１７とを接続する管２８ｅとから構成されている。
ここでは、一例として、気体供給源２８ｄには、冷却用ガスとしてのアルゴンが貯蔵されている。なお、冷却用ガスとしては、アルゴンの他、例えば窒素，水素，酸素，空気，二酸化炭素，水蒸気およびこれらの混合ガスが挙げられる。
【００４９】
また、気体導入装置２８は、上記天板１７内に、熱プラズマ炎２４の尾部に向かって、前述のような所定の角度で気体（ここでは、一例として冷却用ガスとしてのアルゴン）を射出する気体射出口２８ａと、チャンバ１６内の、生成した合金超微粒子１８がチャンバ１６内部に付着するのを防止する目的で、チャンバ１６内側壁に沿って、上方から下方に向かって上記気体（アルゴン）を射出する気体射出口２８ｂとを備えている。
ここで、熱プラズマ炎の尾部とは、プラズマガス導入口１２ｃと反対側の熱プラズマ炎の端、つまり、熱プラズマ炎の終端部である。
【００５０】
図４に示すように、気体射出口２８ａと２８ｂとは、チャンバ１６の天板１７に形成されている。天板１７は、円錐台形状で上側の一部が円柱である内側部天板部品１７ａと、円錐台形状の孔を有する下部天板部品１７ｂと、内側部天板部品１７ａを垂直に移動させる移動機構を有する上部外側部天板部品１７ｃとを有する。
【００５１】
ここで、内側部天板部品１７ａと上部外側部天板部品１７ｃとが接する部分（内側部天板部品１７ａでは上部の円柱部分）にはネジが切ってあり、内側部天板部品１７ａを回転させることで垂直方向に位置を変えることができ、内側部天板部品１７ａは、下部天板部品１７ｂとの距離を調節できる。また、内側部天板部品１７ａの円錐部分の勾配と、下部天板部品１７ｂが有する孔の円錐部分の勾配は同一であり、相互に組み合わされる構造になっている。
【００５２】
また、気体射出口２８ａとは、内側部天板部品１７ａと下部天板部品１７ｂとが形成した間隙、つまり、スリットのことであり、上述のようにしてその幅が調節可能であって、天板と同心である円周状に形成されている。ここで、気体射出口２８ａは、熱プラズマ炎２４の尾部に向かって気体（ここでは、アルゴン）を射出することができる形状であればよく、上述のようなスリット形状に限定されるものではなく、例えば、円周上に多数の孔を配したものでもよい。
【００５３】
上部外側部天板部品１７ｃの内部には、管２８ｅを介して送られる気体（アルゴン）が通過するための通気路１７ｄが設けられている。管２８ｅを介して送られる気体（アルゴン）の一部は、通気路１７ｄを通過し、上述した内側部天板部品１７ａと下部天板部品１７ｂとが形成するスリットである気体射出口２８ａに送られる。また、他の一部は、通気路１７ｄを通過し、同じくスリットである気体射出口２８ｂに送られる。
【００５４】
そして、気体射出口２８ａに送られる前述の気体（アルゴン）は、図４中の矢印Ｓで示す方向から、通気路１７ｄを通って、図１および図４中の矢印Ｑで示される方向、すなわち、熱プラズマ炎の尾部（終端部）に向かって、前述のように、所定の供給量および所定の角度で射出される。また、気体射出口２８ｂに送られる気体（アルゴン）は、同じく図４中の矢印Ｓで示す方向から、通気路１７ｄを通って（途中で分岐され）、図１および図４中の矢印Ｒで示される方向に射出され、生成した合金超微粒子１８がチャンバ１６内壁面に付着するのを防止するように供給される。
【００５５】
ここで、上記気体（アルゴン）の所定の供給量について説明する。前述のように、前記気相状態の混合物を急冷するのに十分な供給量として、例えば前記気相状態の混合物を急冷するのに必要な空間を形成するチャンバ１６において、そこに導入される気体のチャンバ１６内における平均流速（チャンバ内流速）が、０．００１〜６０ｍ／ｓｅｃとなるように供給することが好ましく、０．０１〜１０ｍ／ｓｅｃとなるように供給することがより好ましい。このような平均流速範囲は、熱プラズマ炎２４中に噴霧された粉末材料などが蒸発した、気相状態の混合物を急冷し合金超微粒子を生成させ、生成した合金超微粒子同士の衝突による凝集を防止するのに十分な気体の供給量である。
【００５６】
なお、この供給量は、気相状態の混合物を急冷して凝固させるのに十分な量であり、また、生成した直後の合金超微粒子同士が衝突することで凝集し凝固しないように気相状態の混合物を希釈するのに十分な量である必要があり、チャンバ１６の形状や大きさによりその値を適宜定めるのがよい。
ただし、この供給量は、熱プラズマ炎の安定を妨げることのないように制御されることが好ましい。
【００５７】
次に、図５を用いて、気体射出口２８ａがスリット形状の場合における、上記所定の角度について説明する。図５（ａ）に、チャンバ１６の天板１７の中心軸を通る垂直方向の断面図を、また、図５（ｂ）に、天板１７を下方から見た図を示す。なお、図５（ｂ）には、図５（ａ）に示した断面に対して垂直な方向が示されている。ここで、図５（ａ）および（ｂ）中に示す点Ｘは、通気路１７ｄを介して気体供給源２８ｄ（図１参照）から送られた気体が、気体射出口２８ａからチャンバ１６内部へ射出される射出点である。実際は、気体射出口２８ａが円周状のスリットであるため、射出時の気体は帯状の気流を形成している。従って、点Ｘは、仮想的な射出点である。
【００５８】
図５（ａ）に示すように、通気路１７ｄの開口部の中心を原点として、垂直上方を０°、紙面で反時計周りに正の方向をとり、矢印Ｑで示される方向に気体射出口２８ａから射出される気体の角度を角度αで表す。この角度αは、上述した、熱プラズマ炎の頭部（始端部）から尾部（終端部）への方向（通常は鉛直方向）となす角度である。
【００５９】
また、図５（ｂ）に示すように、上記仮想的な射出点Ｘを原点として、熱プラズマ炎２４の中心に向かう方向が０°、紙面で反時計回りを正の方向として、熱プラズマ炎２４の頭部（始端部）から尾部（終端部）への方向に対して垂直な面方向における、矢印Ｑで示される方向に気体射出口２８ａから射出される気体の角度を角度βで表す。この角度βは、上述した、熱プラズマ炎の頭部（始端部）から尾部（終端部）への方向に対して直交する面内（通常は水平面内）で、熱プラズマ炎の中心部に対する角度である。
【００６０】
上述した角度α（通常は鉛直方向の角度）および角度β（通常は水平方向の角度）を用いると、前記所定の角度、すなわち、前記気体の前記チャンバ内への導入方向は、前記チャンバ１６内において、熱プラズマ炎２４の尾部（終端部）に対して、角度αが９０°＜α＜２４０°（より好ましくは１００°＜α＜１８０°の範囲、最も好ましくはα＝１３５°）、角度βが−９０°＜β＜９０°（より好ましくは−４５°＜β＜４５°の範囲、最も好ましくはβ＝０°）であるのがよい。
【００６１】
上述したように、熱プラズマ炎２４に向かって所定の供給量および所定の角度で射出された気体により、上記気相状態の混合物が急冷され、合金超微粒子１８が生成する。上述の所定の角度でチャンバ１６内に射出された気体は、チャンバ１６内に発生する乱流等の影響により必ずしもその射出された角度で熱プラズマ炎２４の尾部に到達するわけではないが、気相状態の混合物の冷却を効果的に行い、かつ、熱プラズマ炎２４を安定させて効率よく合金超微粒子製造装置１０を動作させるためには、上記角度に決定するのが好ましい。なお、上記角度は、装置の寸法，熱プラズマ炎の大きさ等の条件を考慮して、実験的に決定すればよい。
【００６２】
一方、気体射出口２８ｂは、下部天板部品１７ｂ内に形成されたスリットである。気体射出口２８ｂは、生成した合金超微粒子１８がチャンバ１６内壁へ付着することを防止するために、上記気体をチャンバ１６内に導入するものである。
気体射出口２８ｂは、天板１７と同心である、円周状に形成されたスリットである。ただし、上記の目的を十分に達成する形状であれば、スリットである必要はない。
【００６３】
ここで、気体供給源２８ｄから管２８ｅを介して天板１７（詳しくは、下部天板部品１７ｂ）内に導入された気体は、通気路１７ｄを介して気体射出口２８ｂからチャンバ１６の内側壁に沿って上方から下方に向かって、図１および図４に示す矢印Ｒの方向に射出される。
【００６４】
この作用は、前記合金超微粒子が回収される過程（工程）において、前記合金超微粒子がチャンバ１６の内側壁に付着するのを防止する効果をもたらす。気体射出口２８ｂから射出される気体の量は、その目的を達成するに足りる量であれば不必要に大量でなくてよく、合金超微粒子がチャンバ１６の内側壁に付着するのを防止するのに十分な量であればよい。
【００６５】
なお、図１に示したチャンバ１６の側壁に設けられている圧力計１６ｐは、チャンバ１６内の圧力を監視するためのものであり、主として、前述のようにチャンバ１６内に供給されるガス量の変動等を検知し、系内の圧力を制御するためにも用いられる。
【００６６】
図１に示すように、チャンバ１６の側方には、生成した合金超微粒子１８を回収する回収部２０が設けられている。回収部２０は回収室２０ａと、回収室２０ａ内に設けられたフィルター２０ｂと、回収室２０ａ上部に設けられた管２０ｃを介して接続された真空ポンプ（図示されていない）と、を備える。生成した合金超微粒子は、上記真空ポンプで吸引されることにより、回収室２０ａ内に引き込まれ、フィルター２０ｂの表面で留まった状態になって回収される。
【００６７】
次に、上述した合金超微粒子製造装置１０の作用を述べつつ、この合金超微粒子製造装置１０を用いて、本発明の一実施形態に係る合金超微粒子の製造方法、およびこの製造方法により生成される合金超微粒子について説明する。
【００６８】
本実施形態に係る合金超微粒子の製造方法では、まず、合金超微粒子を形成するための材料である粉末材料（ここでは、合金を生成することが可能な２種類以上の金属を含むものとする）を所定の比率で材料供給装置１４に投入する。
また、ここで、使用する粉末材料の粒径は、例えば、１０μｍ以下であることが好ましい。
【００６９】
ここで好適に用いられる合金を形成すべき粉末材料としては、熱プラズマ炎により蒸発させられる主たる金属（主成分）および１種以上の従たる金属（１種以上の補助的成分）からなる２種類以上の金属を含むものであることが必要であるとともに、これらの２種類以上の金属が固溶可能であること、および、これらの金属が所定割合で混合されていることが必要であり、これらの金属の蒸気圧比が所定の範囲内にあることが好ましい。
【００７０】
具体的には、本発明に用いられる超微粒子製造用粉末材料は、本発明の合金超微粒子を形成する主たる金属とこの主たる金属と固溶可能な１種以上の従たる金属との２種類以上の金属を含み、粉末材料中の１種以上の従たる金属の含有量が、１質量％〜２５質量％の範囲である必要があり、従たる金属は、主たる金属と合金超微粒子を形成した際に、合金超微粒子に融着および酸化の少なくとも一方を防止する機能を付与し、発揮させるものである必要がある。
すなわち、本発明においては、従たる金属（補助的成分）は、主たる金属に固溶可能である必要があり、合金超微粒子に融着および酸化の少なくとも一方を防止する機能を付与することが必要であるが、これらの要件を満たせば、合金超微粒子を形成する金属材料の種類については特に限定はなく、使用目的に応じて、適宜選択することができる。
【００７１】
また、本発明において、主たる金属および１種以上の従たる金属の２種以上の金属は、各金属の融点のうちの最高の融点温度において、主たる金属が示す蒸気圧と、１種以上の従たる金属の各金属が示す蒸気圧との比が、１：１０４〜１：１０−４（１０−４：１〜１０４：１）の範囲内であることが好ましい。
また、ここでいう（異種金属間の）蒸気圧比については、例えば、融点の異なる２種類の金属（主たる金属および従たる金属）のうちの高い方（一般には、複数の種類の金属のうちの最高）の融点においてそれらの蒸気圧、すなわち主たる金属および従たる金属の蒸気圧を比較することが重要である。
【００７２】
なお、ここで、蒸気圧を、例えば、２種類の金属のうちの高い方（一般には、複数の種類の金属のうちの最高）の融点において比較しているのは、この温度以上ではすべての金属が液体もしくは気体状態にあり、合金を形成できる液相もしくは気相反応が起きる可能性が大きいのに対して、この温度より低い温度では、少なくとも１種類の金属は固化し、合金を形成することが不可能になるので、合金が形成される温度領域での蒸気圧を比較して、合金の形成されやすさの指標とするためである。
本発明において、２種類以上の金属の各金属の融点のうちの最高の融点温度において、主たる金属が示す蒸気圧と、１種以上の従たる金属の各金属が示す蒸気圧との比を、好ましい範囲として、１：１０４〜１：１０−４（１０−４：１〜１０４：１）の範囲内に限定する理由は、この範囲を外れた場合には、合金を形成しにくくなるからであり、特に、蒸気圧比に差があり過ぎると、蒸気圧の低い金属が先に析出、固化し、蒸気圧の高い金属とは合金にならずに、別々の粒子になるからである。
【００７３】
本発明に用いられる合金超微粒子製造用粉末材料としては、好ましくは、以下のものがよい。すなわち、２種類以上の場合であれば、主たる金属の１種を金属Ａ、他の従たる金属を、複数の金属Ｂ，Ｃ，・・・の少なくとも１種とすると、以下のように表わされる。
主たる金属（Ａ）が、銀である場合、従たる金属（複数の金属Ｂ，Ｃ，・・・の少なくとも１種）が、パラジウム，錫，銅，ニッケル，金、白金よりなる群から選ばれる１種であることが好ましい。
主たる金属が、銅である場合、従たる金属が、ニッケルであることが好ましい。
主たる金属が、鉄，コバルト,ニッケルよりなる群から選ばれる１種であり、従たる金属が、アルミニウムであることが好ましい。
ここで、主たる金属と従たる金属とが、以上のような組み合わせであれば、本発明の主たる金属と従たる金属との要求される特性を満足するからである。
【００７４】
また、上述したように、主たる金属と従たる金属との混合粉末材料中の従たる金属の混合の比率は、１質量％〜２５質量％とする必要があり、好ましくは、２質量％〜２０質量％とするのがよい。
その理由は、混合粉末材料中の従たる金属の混合の比率が、１質量％未満では、従たる金属によって合金超微粒子に融着防止機能や酸化防止機能を十分に付与することができなくなるからであり、２５質量％超では、主たる金属の特性が低下し、合金超微粒子に要求される本来の特性や機能を達成できなくなるからである。
【００７５】
次に、キャリアガスを用いて合金超微粒子製造用材料を気体搬送し、プラズマトーチ１２内に導入するための導入管１４ａを介して熱プラズマ炎２４中に導入して蒸発させ、気相状態の混合物にする。つまり、熱プラズマ炎２４中に導入された粉末材料は、プラズマトーチ１２内に供給されることにより、プラズマトーチ１２内に発生している熱プラズマ炎２４中に導入され、蒸発する結果、気相状態の混合物となる。
【００７６】
なお、上記粉末材料が熱プラズマ炎２４中で気相状態になる必要があるため、熱プラズマ炎２４の温度は、粉末材料の沸点よりも高いことが必要である。一方、熱プラズマ炎２４の温度が高いほど、容易に原材料が気相状態となるので好ましいが、特に温度は限定されず、原材料に応じて温度を適宜選択してよい。例えば、熱プラズマ炎２４の温度を６０００℃とすることもできるし、理論上は、１００００℃程度に達するものと考えられる。
【００７７】
また、プラズマトーチ１２内における圧力雰囲気は、大気圧以下であるのが好ましい。ここで、大気圧以下の雰囲気については、特に限定されないが、例えば０．５〜１００ｋＰａとすることが考えられる。
【００７８】
次に、熱プラズマ炎２４中で粉末材料が蒸発し気相状態となった混合物を、チャンバ１６内で急冷することにより、合金超微粒子１８が生成する。詳しくは、熱プラズマ２４中で気相状態となった混合物が、気体射出口２８ａを介して所定の角度および供給量で熱プラズマ炎に向かって矢印Ｑで示される方向に射出される気体によって急冷され、合金超微粒子１８が生成される。
【００７９】
一般に、上述のような生成直後の合金超微粒子同士が衝突し、凝集体を形成することで粒径の不均一が生じる。これに対し、本発明に係る合金超微粒子の製造方法においては、気体射出口２８ａを介して所定の角度および供給量で熱プラズマ炎の尾部（終端部）に向かって矢印Ｑで示される方向に射出される気体が合金超微粒子１８を希釈することで、合金超微粒子同士が衝突し凝集することを防止する。
【００８０】
また、上述の気体射出口２８ａを介して所定の角度および供給量で熱プラズマ炎の尾部（終端部）に向かって矢印Ｑで示される方向に射出される気体は、チャンバ１６内の温度を急激に低下させるが、この際に、気相状態の混合物となっていた、合金を生成することが可能な２種類以上の金属の蒸気から、上記２種類以上の金属の固溶体である合金超微粒子が生成される。
【００８１】
つまり、気体射出口２８ａから射出された気体が、上記気相状態の混合物を急冷して合金超微粒子を生成し、さらに、生成した合金超微粒子の凝集を防止することで、粒子径の微細化、および粒子径の均一化および粒子同士の凝集・融着および酸化を防止するように作用しており、このことは本発明の大きな特徴である。
【００８２】
ところで、気体射出口２８ａから射出される気体は、熱プラズマ炎２４の安定性に少なからず悪影響を与える。しかし、装置全体を連続的に運転するためには、熱プラズマ炎を安定させる必要がある。このため、本実施形態に係る合金超微粒子製造装置１０における気体射出口２８ａは、円周状に形成されたスリットとなっており、そのスリット幅を調節することで気体の供給量および射出速度を調節することができ、中心方向に均一な気体を射出することができるので、熱プラズマ炎を安定させるのに好ましい形状を有するといえる。また、この調節は、射出される気体の供給量を変えることでも行える。
【００８３】
一方、一部の導入気体は、気体射出口２８ｂを介してチャンバ１６の内側壁に沿って上方から下方に向かって、図１，図４に示す矢印Ｒの方向に射出される。これによって、合金超微粒子の回収の過程において、合金超微粒子１８がチャンバ１６の内壁に付着することを防止し、生成した合金超微粒子の収率を向上させることができる。最終的に、チャンバ１６内で生成した合金超微粒子は、管２０ｃに接続された真空ポンプ（図示されていない）により吸引され、回収部２０のフィルター２０ｂで回収される。
【００８４】
ここで、キャリアガスまたは噴霧ガスとしては、一般には、空気，酸素，窒素，アルゴンまたは水素等の使用が考えられるが、生成する合金超微粒子が金属合金超微粒子の場合には、キャリアガスまたは噴霧ガスとしてアルゴンを用いるのがよい。
【００８５】
本実施形態に係る製造方法により製造される合金超微粒子は、合金超微粒子製造用粉末材料と同様の成分からなり、同様の組成からなる合金超微粒子であり、すなわち、合金超微粒子製造用粉末材料に含まれる主たる金属と、この主たる金属と固溶可能な１種以上の従たる金属とを含む合金からなり、この１種以上の従たる金属の含有量が、１質量％〜２５質量％の範囲である合金超微粒子である。
ここで、上述したように、主たる金属に固溶された１種以上の従たる金属は、主たる金属を含む合金超微粒子の融着防止機能および酸化防止機能の少なくとも一方を発揮するものである。
【００８６】
したがって、合金超微粒子中の従たる金属の含有量も、１質量％〜２５質量％とする必要があり、好ましくは、２質量％〜２０質量％とするのがよい。
その理由は、合金超微粒子中の従たる金属の含有量が、１質量％未満では、従たる金属による合金超微粒子への融着防止機能や酸化防止機能の付与が不十分となるからであり、２５質量％超では、主たる金属の特性が低下し、合金超微粒子に要求される特性や機能を発揮できなくなるからである。
また、本発明において、主たる金属および１種以上の従たる金属の各金属の融点のうちの最高の融点温度において、主たる金属が示す蒸気圧と、１種以上の従たる金属の各金属が示す蒸気圧との比が、１：１０４〜１：１０−４（１０−４：１〜１０４：１）の範囲内であるのが好ましいことはもちろんであり、その限定理由は、上述した通りである。
【００８７】
本実施形態に係る製造方法により製造される合金超微粒子は、その粒度分布幅が狭い、すなわち、均一な粒径を有し、粗大粒子の混入が少なく、具体的には、その平均粒径が１〜１００ｎｍのものである。すなわち、本発明において対象とする合金超微粒子のサイズとしては、超微粒子、いわゆるナノ粒子と称される、数ｎｍ〜数十ｎｍオーダーの粒子径を有する超微粒子サイズを挙げることができる。
本実施形態に係る合金超微粒子の製造方法では、前述のような条件に合う範囲で、非融着性と高い酸化抑制度を備えた、補助的成分を含む合金からなる合金超微粒子を形成することができる。
【００８８】
前述のように、本実施形態の合金超微粒子製造方法により生成する合金超微粒子は、その粒径が上述したように小さいので、その表面活性が極めて大きくなるが、前述の射出される気体により、合金超微粒子同士が、衝突して凝集することを防ぐことができる。つまり、本発明に係る合金超微粒子の製造方法は、気相状態の混合物を急冷し、凝集・融着および酸化しにくい合金超微粒子を生成することにより、当初の目的である、非融着性と高い酸化抑制度を備えた合金超微粒子を製造することができるものである。
【００８９】
また、本実施形態に係る合金超微粒子の製造方法では、プラズマガス，キャリアガス，冷却用ガス，回収部に備えられた真空ポンプの排気動作等によりチャンバ１６内に生み出される気流によって、熱プラズマ炎から気相状態の混合物を十分に離れた場所に導くことで実現される冷却のみならず、熱プラズマ炎の尾部（終端部）に向けて射出される気体により、気相状態の混合物を急冷することができるという作用をも有している。
【実施例】
【００９０】
以下に、本発明に係る合金超微粒子およびその製造方法を実施例に基づいて具体的に
説明する。
【００９１】
（実施例１）
まず、銀とパラジウムの合金からなる合金超微粒子を製造し、粒子同士の凝集・融着を防止した実施例を示す。
合金超微粒子製造用材料の原料として、平均粒径４．５μｍの銀粉末、並びに平均粒径５μｍのパラジウム粉末を用いた。ここで、銀とパラジウムとの混合質量比（混合比率）は、８７：１３とした。
【００９２】
銀とパラジウムの融点に関しては、パラジウムの融点が１５４０℃で、銀の融点より高いことが知られている。この温度（パラジウムの融点である１５４０℃）における蒸気圧は、銀が７．１４×１０−２Ｐａ、パラジウムが６．２８×１０−５Ｐａであり、蒸気圧比としては、１：８．８０×１０−４（０．８８０×１０−３）（＝１１３７：１）となり、約３桁の差になる。
【００９３】
ここでは、キャリアガスとしては、アルゴンを用いた。
また、プラズマトーチ１２の高周波発振用コイル１２ｂには、約４ＭＨｚ，約８０ｋＶＡの高周波電圧を印加し、プラズマガス供給源２２からは、プラズマガスとして、アルゴン８０リットル／ｍｉｎ，水素５リットル／ｍｉｎの混合ガスを導入し、プラズマトーチ１２内にアルゴン・水素熱プラズマ炎を発生させた。なお、ここでは、反応温度が約８０００℃になるように制御し、材料供給装置１４のキャリアガス供給源１５からは、１０リットル／ｍｉｎのキャリアガスを供給した。
【００９４】
銀粉末およびパラジウム粉末の混合物を、キャリアガスであるアルゴンとともにプラズマトーチ１２内の熱プラズマ炎２４中に導入した。
気体導入装置２８によって、チャンバ１６内に導入される気体としては、気体射出口２８ａから射出されるガスにはアルゴン１５０リットル／ｍｉｎを用い、また、気体射出口２８ｂから射出されるガスにはアルゴン５０リットル／ｍｉｎを使用した。このときのチャンバ内流速は、０．２５ｍ／ｓｅｃであった。なお、チャンバ１６内の圧力は、５０ｋＰａとした。
【００９５】
上記のような製造条件で銀とパラジウムの合金からなる合金超微粒子を生成した。生成された銀とパラジウムの合金からなる合金超微粒子の比表面積（１グラム当たりの表面積）から換算した粒子径は、３０ｎｍであった。図６に、粒子の電子顕微鏡写真を示す。図６は走査型電子顕微鏡による写真で、この合金超微粒子の表面を観察したところでは、粒子同士の融着は殆んど発生していなかった。
【００９６】
なお、本実施例で生成された合金超微粒子の収率は、投入した粉末材料１００ｇ当たりに回収された前記合金超微粒子の量が３５ｇであったことから、３５％であった。
【００９７】
（実施例２）
次に、鉄とアルミニウムの合金からなる合金超微粒子を製造し、粒子同士の凝集・融着を防止した実施例を示す。
原料として、平均粒径３〜５μｍの鉄粉末、並びに平均粒径５μｍのアルミニウム粉末を用いた。ここで、鉄とアルミニウムとの混合質量比（混合比率）は、９８：２とした。
【００９８】
鉄とアルミニウムの融点に関しては、鉄の融点が１５５０℃で、アルミニウムの融点より高いことが知られている。この温度（鉄の融点である１５５０℃）における蒸気圧は、鉄が２．６７×１０−４Ｐａ、アルミニウムが１．３７×１０−６Ｐａであり、蒸気圧比としては、１：５．１３×１０−３（＝１９５：１）となり、約２．３桁の差になる。
【００９９】
ここで、キャリアガスとしては、実施例１と同様に、アルゴンを用いた。
また、プラズマトーチ１２に印加した高周波電圧、プラズマガスの供給量等は、実施例１と同じにして、プラズマトーチ１２内にアルゴン・水素熱プラズマ炎を発生させた。なお、反応温度も約８０００℃になるように制御し、材料供給装置１４のキャリアガス供給源１５からのキャリアガス供給量も、１０リットル／ｍｉｎとした。
【０１００】
鉄粉末およびアルミニウム粉末の混合物を、キャリアガスであるアルゴンとともにプラズマトーチ１２内の熱プラズマ炎２４中に導入した。
気体導入装置２８によって、チャンバ１６内に導入される気体としては、気体射出口２８ａから射出されるガスにはアルゴン１５０リットル／ｍｉｎを用い、また、気体射出口２８ｂから射出されるガスにはアルゴン５０リットル／ｍｉｎを使用した。このときのチャンバ内流速は、０．２５ｍ／ｓｅｃであった。なお、チャンバ１６内の圧力は、３５ｋＰａとした。
【０１０１】
上記のような製造条件で、鉄とアルミニウムの合金からなる合金超微粒子を生成した。生成された鉄とアルミニウムの合金からなる合金超微粒子の比表面積から換算した粒子径は、２５ｎｍであった。図７に、粒子の走査型電子顕微鏡写真を示す。
【０１０２】
また、この鉄とアルミニウムの合金からなる合金超微粒子は、３週間大気中に放置したものでも、酸化は殆んど生じなかった。すなわち、この合金超微粒子は、表面活性が高くなく、安定性の高い超微粒子（いわゆるナノ粒子）であった。また、図７に示す走査型電子顕微鏡による写真による観察では、粒子同士の融着はあまり見られなかった。
なお、生成された前記合金超微粒子の収率は、投入した粉末材料１００ｇ当たりに回収された前記合金超微粒子の量が３８ｇであったことから、３８％であった。
【０１０３】
（比較例１）
次に、比較例として、錫とビスマスの合金超微粒子の製造を試みたが、合金化できず、粒子同士の凝集・融着を防止し得なかった例を示す。
原料として、平均粒径１０μｍの錫粉末、並びに平均粒径１０μｍのビスマス粉末を用いた。ここで、錫とビスマスの混合質量比は、５０：５０とした。
【０１０４】
錫とビスマスの融点に関しては、ビスマスの融点が２７１℃で、錫の融点より高いことが知られている。この温度（ビスマスの融点である２７１℃）における蒸気圧は、錫が、１．１６×１０−２５Ｐａ、ビスマスが、８．９３×１０−１３Ｐａであり、蒸気圧比としては、１：７．７０×１０１２（０．７７０×１０１３）（＝１．２９９×１０−１３：１）となり、約１３桁の差になる。
【０１０５】
ここでも、キャリアガスとしては、実施例１と同様に、アルゴンを用いた。
また、プラズマトーチ１２に印加した高周波電圧、プラズマガスの供給量等は、実施例１〜実施例２と同じにして、プラズマトーチ１２内にアルゴン・水素熱プラズマ炎を発生させた。なお、反応温度も約８０００℃になるように制御し、材料供給装置１４のキャリアガス供給源１５からのキャリアガス供給量も、１０リットル／ｍｉｎとした。
【０１０６】
錫粉末およびビスマス粉末の混合物を、キャリアガスであるアルゴンとともにプラズマトーチ１２内の熱プラズマ炎２４中に導入した。
気体導入装置２８によって、チャンバ１６内に導入される気体としては、気体射出口２８ａから射出されるガスにはアルゴン１５０リットル／ｍｉｎを用い、また、気体射出口２８ｂから射出されるガスにはアルゴン５０リットル／ｍｉｎを使用した。このときのチャンバ内流速は、０．２５ｍ／ｓｅｃであった。なお、チャンバ１６内の圧力は、５０ｋＰａとした。
【０１０７】
上記のような製造条件で、錫とビスマスとからなる超微粒子を生成した。生成された超微粒子を走査型電子顕微鏡で観察すると、粒子同士の融着が発生し、それぞれが独立した超微粒子を得ることが不可能であった。また、粒子の成長も生じるため、１００ｎｍ以上の粗大粒子も確認できた。
図８に、超微粒子の電子顕微鏡写真を示す。図９は、得られた超微粒子をＸ線回折で測定した結果である。縦軸には強度、横軸には２θ角を示してある。
【０１０８】
図９に示されるように、Ｘ線回折パターンには錫およびビスマスそれぞれのピークが単独で現れており、合金に起因するピークは現れていないことから、得られた超微粒子は、合金ナノ粒子、すなわち本発明の合金超微粒子ではないことが確認できる。
【０１０９】
（実施例３〜１２）
表１に示す実施例３〜１２の主たる金属（主金属という）および従たる金属（従金属という）の種々の組み合わせの原料粉末を用い、実施例１と同様な製造条件で同様にして、主金属および従金属からなる合金超微粒子を製造した。ここで、実施例３〜１２においてそれぞれ用いられた主金属および従金属の原料粉末の平均粒径、蒸気圧比（主金属／従金属）および混合質量比は、表１に示すものであった。
製造された実施例３〜１２の各合金超微粒子の粒子径を実施例１と同様にして求めた。
その結果を表１に示す。
【０１１０】
【表１】
2008138284.tif 000003
【０１１１】
こうして、製造された実施例３〜１２の各合金超微粒子は、走査型電子顕微鏡による写真での合金超微粒子の表面観察によれば、いずれも、粒子同士の融着は殆んど見られず、また、表面活性が高くなく、急激な表面酸化が生じることもなく、安定性の高い超微粒子（いわゆるナノ粒子）であった。
【０１１２】
上述の説明から、本発明の効果は明らかである。
すなわち、実施例１〜実施例１２では、２種類以上の金属の主金属と従金属との混合質量比が、本発明の限定範囲を満足するものであり、また、実施例１〜実施例１１では、２種類の金属の主金属に対する従金属の蒸気圧比、実施例１２では、３種類の金属の主金属Ｆｅに対する従金属Ｃｏ、Ａｌのそれぞれの蒸気圧比が、所定の範囲（１０−４：１〜１０４：１（１：１０４〜１：１０−４））にあり、好ましい合金超微粒子が形成されているが、比較例１では、２種類の金属の混合質量比および蒸気圧比が、本発明の限定範囲を大きく逸脱しており、本発明の合金微粒子は殆んど形成されていないことが分かる。
以上から、本発明の特徴である混合質量比および蒸気圧比による規定が有効であることが示されている。
【０１１３】
なお、上記実施形態並びに実施例は、いずれも本発明の一例を示したものであり、本発明はこれらに限定されるものではなく、本発明の趣旨を逸脱しない範囲内において、種々の変更や改良を行ってもよいことはいうまでもない。
【０１１４】
なお、本発明に係る合金超微粒子の製造方法によって製造される合金超微粒子は、材料の組み合わせや製造条件によっては、必ずしも、使用したすべての材料が目的とする合金超微粒子にならず、材料とした金属単体の超微粒子がわずかに含まれる場合もあるが、このような単体超微粒子がわずかに含まれている場合でも、実用上問題ない場合も多く、本発明の目的を達成し、本発明の効果を奏することができる量であれば、本発明の意義を低下させるものではなく、本発明に含まれる。
【図面の簡単な説明】
【０１１５】
【図１】本発明に係る合金超微粒子の製造方法を実施するための合金超微粒子製造装置の一実施形態の全体構成を示す断面模式図である。
【図２】図１に示す合金超微粒子製造装置のプラズマトーチ付近を拡大して示す断面図である。
【図３】図１に示す合金超微粒子製造装置の粉末材料供給装置の概略構成を示す断面図である。
【図４】図１に示す合金超微粒子製造装置のチャンバの天板およびこの天板に備えられた気体射出口付近を拡大して示す断面図である。
【図５】射出される気体の角度を示す説明図であり、（ａ）は、図４に示すチャンバの天板の中心軸を通る垂直方向の断面図、（ｂ）は、天板を下方から見た下面図である。
【図６】実施例１に係る合金超微粒子の電子顕微鏡写真である（倍率５万倍）。
【図７】実施例２に係る合金超微粒子の電子顕微鏡写真である（倍率５万倍）。
【図８】比較例１に係る金属超微粒子の電子顕微鏡写真である（倍率５万倍）。
【図９】比較例１に係る金属超微粒子のＸ線回折測定結果である。
【符号の説明】
【０１１６】
１０  （合金超微粒子）製造装置
１２  プラズマトーチ
１２ａ  石英管
１２ｂ  高周波発振用コイル
１２ｃ  プラズマガス導入口
１４  材料供給装置
１４ａ  導入管
１５  キャリアガス供給源
１６  チャンバ
１６ｐ  圧力計
１７  天板
１７ａ  内側部天板部品
１７ｂ  下部天板部品
１７ｃ  上部外側部天板部品
１７ｄ  通気路
１８  合金超微粒子
２０  回収部
２０ａ  回収室
２０ｂ  フィルター
２０ｃ  管
２２  プラズマガス供給源
２４  熱プラズマ炎
２６  管
２８  気体導入装置
２８ａ，２８ｂ  気体射出口
２８ｃ  コンプレッサ
２８ｄ  気体供給源
２８ｅ  管
１４２  貯蔵槽
１４４  粉末材料
１４６  攪拌軸
１４８  攪拌羽根
１５０ａ，１５０ｂ  オイルシール
１５２ａ，１５２ｂ  軸受け
１５４ａ，１５４ｂ  モータ
１６０  スクリューフィーダ
１６２  スクリュー
１６４  軸
１６６  ケーシング
１７０  分散部
１７２  外管
１７４  粉体分散室
１７６  回転ブラシ
１７８  キャリアガス供給口
１８０  キャリアガス通路
１８２  搬送管
【図１】
2008138284.tif 000004
【図２】
2008138284.tif 000005
【図３】
2008138284.tif 000006
【図４】
2008138284.tif 000007
【図５】
2008138284.tif 000008
【図９】
2008138284.tif 000009
【図６】
2008138284.tif 000010
【図７】
2008138284.tif 000011
【図８】
2008138284.tif 000012